(57)【要約】【課題】透水性を確保しつつも排水中の小異物を確実に取り除くことができ、排水管の詰りを低減できる排水口用フィルターを提供する。【解決手段】不織布またはフィルム・シートからなる基材層２と、基材層２の一方の面に設けられた濾過用不織布３と、基材層２の他方の面に設けられた粘着層４と、粘着層４に添着された離型紙５とからなる。基材層２および粘着層４には少なくとも一部が一致する透水性を付与するための開口６が形成されている。【選択図】　図１
2004068588.tif 000002
【特許請求の範囲】
【請求項１】
濾過用不織布と、前記濾過用不織布の一方の面に設けられた粘着層と、前記粘着層に添着された離型紙とからなり、前記粘着層には透水性を付与するための開口が形成されていることを特徴とする排水口用フィルター。
【請求項２】
不織布またはフィルム・シートからなる基材層と、前記基材層の一方の面に設けられた濾過用不織布と、前記基材層の他方の面に設けられた粘着層と、前記粘着層に添着された離型紙とからなり、前記基材層および粘着層には少なくとも一部が一致する透水性を付与するための開口が形成されていることを特徴とする排水口用フィルター。
【請求項３】
濾過用不織布が単糸繊度が５〜１２デシテックスの長繊維からなり、目付が５〜３０ｇ／ｍ２であることを特徴とする請求項１または２記載の排水口用フィルター。
【請求項４】
濾過用不織布には面積が１〜１６ｍｍ２の貫通孔が配設密度１〜１０個／ｃｍ２で形成されていることを特徴とする請求項３記載の排水口用フィルター。
【請求項５】
濾過用不織布が熱可塑性重合体からなるマルチフィラメント糸から構成されるスパンボンド不織布であり、マルチフィラメント糸同士は熱接着していることにより形態を保持しており、マルチフィラメント糸の総繊度が１５〜６００デシテックスであり、目付が３０〜１００ｇ／ｍ２であることを特徴とする請求項１または２記載の排水口用フィルター。
【請求項６】
請求項１から５のいずれか１項に記載の排水口用フィルターの離型紙を剥離して粘着層を露出させ、排水が排水口の水の通り道を通過する前に濾過用不織布で排水中の異物を除去できるように前記排水口用フィルターを粘着層により排水口の上部に取付けたことを特徴とする使用時の排水口用フィルター。
【請求項７】
不織布またはフィルム・シートからなる基材層の一方の面に粘着層を設け、前記基材層および粘着層に孔開け加工を施して透水性を付与するための開口を形成し、前記基材層の粘着層が設けられた面とは反対側の面に濾過用不織布を熱接着することを特徴とする排水口用フィルターの製造方法。
【発明の詳細な説明】
【０００１】
【発明の属する技術分野】
本発明は、排水口用フィルターに関し、特に、風呂や洗面所等の排水口または排水口に装着された目皿上に取付けて使用する排水口用フィルターに関する。
【０００２】
【従来の技術】
風呂や洗面所等の排水口には、排水とともに毛髪やゴミ屑等が排水管に流れ込んで排水管が詰まるのを防止するために、毛髪やゴミ屑等を除去する目皿が取り付けられている。毛髪やゴミ屑等が目皿に詰まって目詰まりを生じ透水性に支障を来たすようになると、目皿に溜まったゴミ屑等を除去しているが、目皿にへばりついたゴミ屑は除去するのが容易ではない。
【０００３】
そこで最近では、排水口もしくは排水口に装着された目皿上に使い捨て用の排水口用フィルターを取り付けて、掃除の手間を軽減する方法が採られている。このような使い捨て用の排水口用フィルターとしては、基材層に不織布またはフィルム・シートを用いたものが使用されている。図９（ａ），（ｂ）に示すように、排水口用フィルター１ｂは、不織布またはフィルム・シートからなる基材層２の一方の面に粘着剤を塗布して粘着層４を形成し、この粘着層４に離型紙５を貼っている。基材層２，粘着層４，離型紙５には、透水性を付与するための開口６が形成されている。
【０００４】
使用時には、離型紙５を剥離して粘着層４を露出させ、この粘着層４によって排水口用フィルター１ｂを排水口もしくは目皿に取り付けることで、開口６によって透水性を確保できるとともに、基材層２によって毛髪やゴミ屑等を捕捉することができる。
【０００５】
【発明が解決しようとする課題】
しかしながらこのような排水口用フィルター１ｂでは、開口６は透水性を重視したサイズ、例えば直径５ｍｍ程度となっているため、排水中の短い毛髪や小さいゴミのような小異物は十分に捕捉しきれずに開口６を通過してしまい、排水管が詰まるという不具合が発生している。
【０００６】
また、基材層２が不織布である場合には、その表面に微細な凹凸があるためにある程度の毛髪やゴミ屑等の捕捉率は得られるものの、基材層２としてフィルムを用いた場合には表面がすべるために満足な捕捉率が得られないという問題がある。
【０００７】
本発明は前記問題点を解決し、透水性を確保しつつも排水中の小異物を確実に取り除くことができ、排水管の詰りを低減できる排水口用フィルターを提供することを目的とする。
【０００８】
【課題を解決するための手段】
この目的を達成するために、本発明の排水口用フィルターは、以下の構成を有する。
【０００９】
（１）濾過用不織布と、前記濾過用不織布の一方の面に設けられた粘着層と、前記粘着層に添着された離型紙とからなり、前記粘着層には透水性を付与するための開口が形成されていることを特徴とする排水口用フィルター。
【００１０】
（２）不織布またはフィルム・シートからなる基材層と、前記基材層の一方の面に設けられた濾過用不織布と、前記基材層の他方の面に設けられた粘着層と、前記粘着層に添着された離型紙とからなり、前記基材層および粘着層には少なくとも一部が一致する透水性を付与するための開口が形成されていることを特徴とする排水口用フィルター。
【００１１】
上記のように構成された排水口用フィルターは、透水性を考慮した開口を濾過用不織布で覆うことにより、開口により透水性を確保しつつ不織布のフィルタ作用によって小異物の捕捉率を高めることができ、排水管の詰りを低減できる。また、濾過用不織布を構成する不織布の表面には一般に凹凸があるため、小異物の捕捉率を高めることができる。さらに、基材層が設けられた排水口用フィルターは、良好な形態保持性を有するものであり、ハンドリングの良いものが得られる。
【００１２】
上記のように構成された排水口用フィルターの濾過用不織布は、単糸繊度が５〜１２デシテックスの長繊維からなり、目付が５〜３０ｇ／ｍ２であることが好ましい。
【００１３】
また、上記の単糸繊度が５〜１２デシテックスの長繊維からなり、目付が５〜３０ｇ／ｍ２である濾過用不織布に、さらに面積が１〜１６ｍｍ２の貫通孔が配設密度１〜１０個／ｃｍ２で形成されていると、不織布のフィルタ作用により小異物のなかでも髪の毛のように排水管詰りの原因となるものは確実に捕捉しながら、石鹸垢などのように微細で排水管詰りの原因となりにくいゴミは不織布を貫通して形成された孔を透過させて濾過用不織布上への堆積を防ぐことができるため、透水性を確保できる。
【００１４】
また、上記のように構成された濾過用不織布が、熱可塑性重合体からなるマルチフィラメント糸から構成されるスパンボンド不織布であり、マルチフィラメント糸同士は熱接着していることにより形態を保持しており、マルチフィラメント糸の総繊度が１５〜６００デシテックスであり、目付が３０〜１００ｇ／ｍ２であると、上記と同様に髪の毛のように排水管詰りの原因となるものは不織布の表面に絡めて捕捉し、石鹸垢などのように微細なゴミは特別な孔あけ加工を施さなくてもマルチフィラメント糸同士が熱接着している間隙を透過させることができるため、透水性を確保できる。
【００１５】
本発明の排水口用フィルターは、離型紙を剥離して粘着層を露出させ、排水が排水口の水の通り道を通過する前に濾過用不織布で排水中の異物を除去できるように前記排水口用フィルターを粘着層により排水口の上部に取付けて使用する。
【００１６】
本発明の排水口用フィルターは、不織布またはフィルム・シートからなる基材層の一方の面に粘着層を設け、前記基材層および粘着層に孔開け加工を施して透水性を付与するための開口を形成し、前記基材層の粘着層が設けられた面とは反対側の面に濾過用不織布を熱接着することで得ることができる。
【００１７】
【発明の実施の形態】
（実施の形態１）
図１，図２は、本発明の実施の形態１を示す。
【００１８】
図１（ａ），（ｂ）に示すように、本発明の排水口用フィルター１ａは、不織布またはフィルム・シートからなる基材層２と、基材層２の一方の面に設けられた濾過用不織布３と、基材層２の他方の面に設けられた粘着層４と、粘着層４に添着された離型紙５とからなる。なお、図１（ａ）には濾過用不織布３は図示していない。
【００１９】
基材層２および粘着層４には少なくとも一部が一致する開口６が形成されている。この開口６は、排水口用フィルター１ａに透水性を付与するためのものであり、粘着層４には必ず形成されてなければならないが、離型紙５には、図２に示すように開口を形成しなくても良い。
【００２０】
基材層２は、不織布またはフィルム・シートからなる。不織布を構成する材料としては特に限定されるものではないが、例えばポリエステル、ポリプロピレン、ナイロン等からなるものが挙げられる。フィルム・シートの材料としては、ポリプロピレン、ポリエチレン等のポリオレフィン、塩化ビニル樹脂、アクリル樹脂、ポリビニル重合体、エステル系の樹脂、ポリアミド樹脂、ＳＢＲ、ＮＢＲ等の合成ゴム、ポリフラール系樹脂から形成されるフィルム、セロファン等のセルロース系フィルムからなるシートが挙げられる。
【００２１】
濾過用不織布３は、その目付が５〜３０ｇ／ｍ２の範囲であることが好ましい。目付が５ｇ／ｍ２未満であると、小異物の捕捉性能が不十分である。また、強度が弱くなるために基材層２との貼り合わせ加工時に切断することがある。一方、目付が３０ｇ／ｍ２を超えると、目が詰まり過ぎて透水性が悪くなり、実用的でない。
【００２２】
濾過用不織布３の構成繊維としては、ポリエステル、ナイロン、ポリプロピレン、ポリエチレン等公知のものからなる長繊維を使用することができる。これらは単一の樹脂からなる長繊維でもよいし、融点が異なる２種類以上の樹脂が複合された芯鞘構造の複合長繊維でもよい。複合長繊維の芯部および鞘部は、様々な材料によって形成することができる。具体的には、芯成分をポリエチレンテレフタレート（ＰＥＴ）で構成し、鞘成分をこの芯部よりも融点の低い材料、例えばポリエチレンやポリプロピレンで形成するのが好ましい。本発明においては、芯成分をＰＥＴで構成し、鞘成分をポリエチレンで形成したものが特に好ましい。
【００２３】
濾過用不織布３を構成する繊維の単糸繊度は、前述の目付と共にゴミ捕捉性や透水性に影響する。すなわち、濾過用不織布３においては構成繊維どうしの間に空間が存在し、この構成繊維が存在していない空間の大きさは、不織布を構成する単糸繊度によって大きく左右される。従って、構成繊維の単糸繊度が大きいほどこの空間が大きくなって濾過用不織布の透水性は向上するが、小異物の捕捉性は低下する。また、構成繊維の単糸繊度が小さいほどこの空間が小さくなって小異物の捕捉性は向上するが、透水性は低下する。本発明において所望の透水性と小異物の捕捉性とを兼ね備えるためには、単糸繊度を５デシテックス以上とすることが好ましく、５〜１２デシテックス程度とすることがより好ましい。単糸繊度が５デシテックス未満であると、繊維の存在しない個々の空間の大きさが小さくなり、透水性が低下する。一方、単糸繊度が１２デシテックスを超えると、繊維の存在しない空間の大きさが大きくなり、小異物の捕捉性が低下する。
【００２４】
粘着層４を構成する粘着剤としては、水や湯に浸されることによって粘着性が損なわれることがなく、また排水口や目皿等に移行することがないものが好適に使用でき、例えば、アクリル系粘着剤、ゴム系粘着剤等公知の粘着剤を使用することができる。
【００２５】
粘着層４は、基材層２の片面全域に粘着剤を塗布して構成しても良く、あるいは基材層２の周縁のみに粘着剤を塗布して構成してもよい。基材層２の片面全域に粘着剤を塗布する場合は、粘着剤により目詰まりを起こしてフィルター機能に支障を生じないようにすることが必要である。そのためには、基材層２に粘着剤で塞がれない程度の大きな開口を形成しておくか、或いは粘着剤を塗布した後、この粘着材に離型紙５を貼り付け、基材に穴あけ加工を施し基材層２と粘着層４とにわたる開口６を形成するとよい。これにより粘着剤で塞がれることのない開口６を形成することができる。
【００２６】
使用時まで粘着層４に貼っておく離型紙５としては、シリコン処理した公知の離型紙５を使用することができる。離型紙５には、紙以外にもＰＥＴフィルム、ポリプロピレンフィルム、ポリエチレンフィルムやポリエチレンまたはポリプロピレンと紙の積層体を採用してもよい。
【００２７】
（実施の形態２）
図３〜図６は、本発明の実施の形態２を示す。なお、図３〜６の各平面図では濾過用不織布３の記載を省略している。
【００２８】
上記実施の形態１における排水口用フィルター１ａは、単身者世帯のように排水量が少ない場合や複数人数の家族世帯であっても使用期間が１日程度であれば、良好な透水性を確保しつつ小異物を捕捉できる。しかし、単身者世帯であってもその使用期間が２〜３日と長くなったり、あるいは大家族のように人数が多くなると一日の使用であっても、石鹸垢などの微細な小異物が濾過用不織布３に堆積して、透水性が低下する傾向がある。
【００２９】
そこで、本発明においては、図３（ａ），（ｂ）、図４（ａ），（ｂ）に示すように、上記実施の形態１と同様に構成された排水口用フィルターの開口６ａ，６ｂの形状を大きくしたり、図５（ａ），（ｂ）に示すように、中央部に大きな開口６ｃを形成することが好ましい。中でも特に、図５（ａ），（ｂ）に示すものが好ましい。
【００３０】
また、このような構成に加えて、濾過用不織布３に多数の貫通孔を設けることが好ましい。
図６（ａ）は図５と同様に構成された排水口用フィルター１ａの濾過用不織布３に、図６（ｂ），（ｃ）に示すような多数の貫通孔７ａ，７ｂを設けたものである。この貫通孔７ａ，７ｂは、例えば、加熱したニードルなどを不織布にさして熱によって繊維を溶融することにより得られる。
【００３１】
具体的には、面積が１〜１６ｍｍ２の貫通孔が配設密度１〜１０個／ｃｍ２で形成されたものであることが好ましい。また、貫通孔の面積が１ｍｍ２未満であると、貫通孔を設ける効果が奏されにくく、１６ｍｍ２を超えると、小異物の捕捉性に劣る傾向となる。また、貫通孔の配設密度が１個／ｃｍ２未満であると、貫通孔を設ける効果が奏されにくく、１０個／ｃｍ２を超えると、形態の保持性が劣る傾向となる。
【００３２】
このような構成とすることで、髪の毛のように排水管詰りの原因となる小異物は不織布によって捕捉され、石鹸垢のように微細で排水管を詰らせることのない小異物は貫通孔７ａ，７ｂを通過するため、不織布の目詰まりによる透水性の低下を抑制できる。
【００３３】
（実施の形態３）
図７は、本発明の実施の形態３を示す。なお、図７の平面図では濾過用不織布３の記載を省略している。
【００３４】
図７（ａ）に示すように、上記実施の形態２における図６（ａ）と同様に構成された排水口用フィルター１ａにおいて、この実施の形態では、濾過用不織布３として熱可塑性重合体からなるマルチフィラメント糸から構成されるスパンボンド不織布を用いる。
【００３５】
図７（ｂ）は、上記実施の形態１における濾過用不織布３の拡大図であり、図７（ｃ）は、この実施の形態３における濾過用不織布３の拡大図である。
図７（ｃ）に示す濾過用不織布３は、図７（ｂ）に示す濾過用不織布３よりも太い繊度を有するマルチフィラメント糸８同士が熱接着することにより不織布形態を保持している。このようなマルチフィラメント糸８からなる不織布は、例えば、特願２００２−２９８７４号に記載の方法により得ることができる。ここで熱接着とは、単繊維を構成する熱可塑性重合体が熱により融着または軟化することによって接着しているものである。具体的には、熱エンボス加工によって形成される部分熱圧着部を有することにより熱接着しているものであっても、また、熱カレンダー加工による熱処理により熱接着しているもの、熱風処理により熱接着しているものでもよい。また、これらの方法を併用したものでもよい。
【００３６】
このスパンボンド不織布は、マルチフィラメント糸の総繊度が１５〜６００デシテックスであり、目付が３０〜１００ｇ／ｍ２であることが好ましい。マルチフィラメント糸の総繊度が１５デシテックス未満であると、マルチフィラメント糸を用いる効果がなくなり、６００デシテックスを超えると、硬いため取り扱い性に劣る。また、目付が３０ｇ／ｍ２未満であると、形態保持性に劣る傾向となり取り扱い性が困難となりやすく、繊維同士の隙間が大きく、捕捉性に劣る。目付が１００ｇ／ｍ２を超えると、硬いため、取り扱い性に劣る。
【００３７】
上記のように構成されたスパンボンドボンド不織布を濾過用不織布３として用いた排水口フィルターは、髪の毛のように排水管詰りの原因となる小異物は不織布によって捕捉され、石鹸垢のように微細で排水管を詰らせることのない小異物はマルチフィラメント糸同士の隙間９を通過するため、不織布の目詰まりによる透水性の低下を抑制できる。また、図７（ｂ）に示す通常の不織布に比べて、図７（ｃ）に示すスパンボンドボンド不織布は、繊維同士の隙間９が大きくなっているため、特別な孔あけ加工を施さなくても不織布の構成繊維どうしの隙間９によって石鹸垢などを透過させることができる。
【００３８】
上記実施の形態１〜３における本発明の排水口用フィルターは、例えば、以下のような方法により製造することができる。
不織布またはフィルム・シートからなる基材層２の一方の面に全体に亘って或いはその大部分に粘着剤を塗布して粘着層４を形成し、粘着層４の表面に離型紙５を添付する。基材層２および粘着層４、あるいは基材層２から離型紙５に渡って孔開け加工を施して透水性を付与するための開口６を形成する。そして、基材層２の粘着層４が設けられた面とは反対側の面に濾過用不織布３を熱接着または接着剤を介して接着して排水口用フィルターを得る。
【００３９】
なお、上記説明では、基材層２に粘着剤を塗布して粘着層４を形成した後、粘着層４に離型紙５を貼り付けたが、本発明はこれに限定されるものではなく、離型紙５の一方の面に予め粘着剤を塗布しておき、この離型紙５の粘着剤の塗布された側を基材層２に押し当てて貼り付けることで一体化し、その後に、穴あけ加工を施して開口６を形成するようにしても良い。この場合、排水口用フィルターの使用時に離型紙５を剥がすと粘着剤は基材層２の側に残るため、排水口用フィルターを排水口や目皿上に取り付けできるようになる。
（実施の形態４）
図８は本発明の実施の形態４を示す。
【００４０】
本発明においては、上記実施の形態１〜３の排水口用フィルターの他に、基材層２を設けない構成としてもよい。すなわち、図８に示すように、上記と同様に構成された濾過用不織布３の一方の面に粘着層４を設け、この粘着層４に開口６を形成した排水口用フィルター１ａであっても同様の効果が得られる。
【００４１】
また、実施の形態３のマルチフィラメント糸から構成されるスパンボンド不織布を濾過用不織布とする場合、濾過用不織布３の一方の面に粘着層４を設け、この粘着層４に繊維の隙間９と一致するような開口を形成させて、排水口用フィルターとしてもよい。
【００４２】
【実施例】
次に、実施例に基づき本発明を具体的に説明するが、本発明はこれらの実施例のみに限定されるものではない。
実施例１
基材層として厚み１２μｍのＰＥＴフィルムを用い、その片面にアクリル系粘着剤を塗布して粘着層を形成し、この粘着層にシリコン処理を施した離型紙を貼り合わせた。基材層から離型紙にわたって貫通する直径５ｍｍの開口を、隣接する開口の中心間距離が８ｍｍになるように形成した。
【００４３】
芯成分がＰＥＴ（融点２６０℃）であるとともに、鞘成分がポリエチレン（融点１２５℃）であり、芯鞘複合比（重量比）が芯成分／鞘成分＝１／１であり、単糸繊度７デシテックスである芯鞘型複合長繊維を用いて、目付が１２ｇ／ｍ２の芯鞘型スパンボンド不織布を得た。この芯鞘型スパンボンド不織布を濾過用不織布として、上記の開口を設けたＰＥＴフィルムの離型紙を貼り合わせた側とは反対側の面に重ね、１１０℃に加熱した熱ロールに通して一体化し、排水口用フィルターを得た。
【００４４】
得られた排水口用フィルターから離型紙を剥がして、洗面台の排水口に貼り付けた。そして、排水口に砂を混ぜた水を流したところ、殆どの砂はフィルターで捕捉されており、良好な小異物の捕捉性が確認された。また、実使用に問題ないだけの透水性を有するものであった。
実施例２
実施例１において、基材層から離型紙にわたって貫通する開口を形成する際、図６に示すごとき直系９５ｍｍの開口６ｃを１つ設けた。また、濾過用不織布に用いた芯鞘型スパンボンド不織布に、面積３ｍｍ２の貫通孔７ａを配設密度５個／ｃｍ２で形成したものを用いた。そしてそれ以外は、実施例１と同様にして排水口用フィルターを得た。
【００４５】
得られた排水口用フィルターから離型紙を剥がして、洗面台の排水口に貼り付けた。そして、排水口に砂を混ぜた水を流したところ、殆どの砂はフィルターで捕捉されており、良好な小異物の捕捉性が確認された。また、実使用に問題ないだけの透水性を有するものであった。
実施例３
芯成分がＰＥＴ（融点２６０℃）であるとともに、鞘成分がポリエチレン（融点１２５℃）であり、芯鞘複合比（重量比）が芯成分／鞘成分＝１／１である芯鞘型複合長繊維が複数本撚り合わさってなるマルチフィラメント糸（総繊度２５０デシテックス）を用いて、目付が７０ｇ／ｍ２のスパンボンド不織布を得た。この芯鞘型スパンボンド不織布を濾過用不織布として、この濾過用不織布の片面にアクリル系粘着材を塗布し、粘着層を形成した。なお、粘着層を形成する際には、マルチフィラメント糸同士の間隙に粘着剤による被膜を設けないように、間隙と一致させるような開口を形成した。次いで、この粘着層にシリコン処理を施した離型紙を貼り合せて、排水溝用フィルターを得た。
【００４６】
得られた排水口用フィルターから離型紙を剥がして、風呂場の排水口に貼り付けた。５日間、洗髪など、通常の風呂の使用をしたところ、髪の毛を良好に捕捉し、また、目詰まりもなく透水性も良好であった。
比較例１
基材層として厚み１２μｍのＰＥＴフィルムを用い、その片面にアクリル系粘着剤を塗布して粘着層を形成し、この粘着層にシリコン処理を施した離型紙を貼り合わせた。基材層から離型紙にわたって貫通する直径５ｍｍの開口を、隣接する開口の中心間距離が８ｍｍになるように形成した。
【００４７】
得られた排水口用フィルターから離型紙を剥がして、洗面台の排水口に貼り付けた。そして、排水口に砂を混ぜた水を流したところ、透水性には優れるもののフィルターに捕捉された砂はわずかであり、殆どの砂は排水管に流れていた。
【００４８】
【発明の効果】
以上のように本発明の排水口用フィルターによると、離型紙を剥離して粘着層により排水口もしくは排水口に装着された目皿に取付けるだけで、透水性を付与する開口を覆う濾過用不織布によって、透水性を確保しつつ、従来は開口から流れ出ていた毛髪や小さなゴミ等の小異物まで確実に捕捉して排水管の詰りを防止できる。また、濾過用不織布の表面には微細な凹凸があるため小異物が引っかかりやすく、より一層ゴミの捕捉率を高めることができる。また、濾過用不織布として多孔が設けられた不織布やマルチフィラメント糸からなるスパンボンドボンド不織布を用いることで、石鹸垢などの堆積を低減して透水性を確保できる。さらに、濾過用不織布上にゴミ屑等が溜まり透水性が低下したときには、排水口や目皿上よりシートを剥離して破棄処分し、新たな排水口用フィルターを取り付けるだけでよいので掃除の手間を軽減できる。
【図面の簡単な説明】
【図１】本発明の実施の形態１における排水口用フィルターの平面図およびＡ−Ａ′線に沿う断面拡大図である。
【図２】図１とは別の構成を示す排水口用フィルターの断面拡大図である。
【図３】本発明の実施の形態２における排水口用フィルターの平面図およびＡ−Ａ′線に沿う断面拡大図である。
【図４】図３とは別の構成を示す排水口用フィルターの平面図およびＡ−Ａ′線に沿う断面拡大図である。
【図５】図３，図４とは別の構成を示す排水口用フィルターの平面図およびＡ−Ａ′線に沿う断面拡大図である。
【図６】図５とは別の構成を示す排水口用フィルターの平面図および要部拡大図である。
【図７】本発明の実施の形態３における排水口用フィルターの平面図および要部拡大図である。
【図８】本発明の実施の形態４における排水口用フィルターの拡大断面図である。
【図９】従来の排水口用フィルターの平面図およびＢ−Ｂ′線に沿う断面拡大図である。
【符号の説明】
１ａ　　排水口用フィルター
２　　基材層
３　　濾過用不織布
４　　粘着層
５　　離型紙
６　　開口
７ａ，７ｂ　貫通孔
８　　マルチフィラメント糸
９　　隙間
【図１】
2004068588.tif 000003
【図２】
2004068588.tif 000004
【図３】
2004068588.tif 000005
【図４】
2004068588.tif 000006
【図５】
2004068588.tif 000007
【図６】
2004068588.tif 000008
【図７】
2004068588.tif 000009
【図８】
2004068588.tif 000010
【図９】
2004068588.tif 000011